상술 한 방법 을 통해 Fe 계 초기 합금 이 열처리 되 어 제조 된 연자성 합금 은 조직 이 비정질 이 거나 , 비정질 모상 중 에 평균 입경 이 60 ㎚ 이하 , 바람직 하 게 는 50 ㎚ 이하 , 보다 바람직 하 게 는 40 ㎚ 이하 , 보다 더 바람직 하 게 는 35 ㎚ 이하 , 더 바람직 하 게 는 25 n 이 하 , 더욱 바람직 하 게 는 20 ㎚ 이하 인 결정립 을 포함 할 수 있 다 . 만일 결정립 의 평균 입경 이 60 ㎚ 를 초과 하 는 경우 보자력 이 증가 하 고 , 투자 율 이 저하 되 는 등 목적 하 는 자기 적 특성 을 모두 만족 시킬 수 없 을 수 있 다 . 다만 , 결정립 중 입경 이 15 nm 미만 의 결정립 비율 이 높 을 경우 높 은 투자 율 을 달성 하 기 용이 하 지 않 을 수 있 다 .